【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】
セルローススラリーに、（１）少なくとも１種のアルミニウム化合物及び（２）少なくとも１種の水溶性シリケートを実質的に同時に添加することを含み、該水溶性シリケートが、一価のカチオンのシリケートと二価の金属イオンとの反応生成物を少なくとも１種含む、セルロース生成物を調製する方法。
【請求項２】
前記アルミニウム化合物が、みょうばん、アルミニウムクロライド、ポリアルミニウムクロライド、ポリアルミニウムスルフェート、ポリアルミニウムシリケートスルフェート及びポリアルミニウムホスフェートの少なくとも１種を含む、請求項１に記載の方法。
【請求項３】
該反応生成物が、下記化学式による水溶性金属シリケート錯体である、請求項１に記載の方法：
（１‐ｙ）Ｍ2Ｏ・ｙＭ’Ｏ・ｘＳｉＯ2
式中Ｍは、一価のイオンであり；Ｍ’は、二価の金属イオンであり；ｘは、約２〜４であり；ｙは、約０．００５〜０．４であり；そしてｙ／ｘは、約０．００１〜０．２５である。
【請求項４】
少なくとも１種のアルミニウム化合物及び少なくとも１種の水溶性シリケートを含み、該水溶性シリケートが、一価のカチオンのシリケートと二価の金属イオンとの反応生成物を少なくとも１種含む組成物。
【請求項５】
前記アルミニウム化合物が、みょうばん、アルミニウムクロライド、ポリアルミニウムクロライド、ポリアルミニウムスルフェート、ポリアルミニウムシリケートスルフェート及びポリアルミニウムホスフェートの少なくとも１種を含み；
前記一価のカチオンのシリケートが、ナトリウムシリケート、カリウムシリケート、リチウムシリケート及びアンモニウムシリケートの少なくとも１種を含み；そして 前記二価の金属のシリケート錯化合物が、マグネシウムシリケート、カルシウムシリケート、亜鉛シリケート、銅シリケート、鉄シリケート、マンガンシリケート及びバリウムシリケートの少なくとも１種を含む、請求項４に記載の組成物。
【請求項６】
セルロース繊維、少なくとも１種のアルミニウム化合物、及び一価のカチオンのシリケートと二価の金属イオンとの反応生成物である少なくとも１種の水溶性金属シリケートを含む、セルロース生成物。
【請求項７】
該反応生成物が、下記化学式による水溶性金属シリケート錯体である、請求項６に記載の生成物：
（１‐ｙ）Ｍ2Ｏ・ｙＭ’Ｏ・ｘＳｉＯ2
式中Ｍは、一価のイオンであり；Ｍ’は、二価の金属イオンであり；ｘは、約２〜４であり；ｙは、約０．００５〜０．４であり；そしてｙ／ｘは、約０．００１〜０．２５である。
【手続補正２】
【補正対象書類名】明細書
【補正対象項目名】０２１６
【補正方法】変更
【補正の内容】
【０２１６】
先の実施例は、本発明の発生論的及び具体的に記載される成分及び／又は操作条件を、先の実施例に用いられるものの代わりに用いることにより、類似の方法で繰り返すことができる。前記説明から、当業者は、本発明の基本特性を容易に確信でき、かつ本発明の精神及び範囲から逸脱することなく、本発明の種々の変法及び改変を実施して種々の使用法及び条件を適合できる。
［本発明の態様］
［１］ セルローススラリーに、（１）少なくとも１種のアルミニウム化合物及び（２）少なくとも１種の水溶性シリケートを実質的に同時に添加することを含む、セルロース生成物を調製する方法。
［２］ 前記水溶性シリケートが、一価のカチオンのシリケートと二価の金属イオンとの反応生成物を少なくとも１種含む、１に記載の方法。
［３］ Ａｌ2Ｏ3／ＳｉＯ2に基づく、前記アルミニウム化合物対前記水溶性シリケートのモル比が、約０．１〜１０である、２に記載の方法。
［４］ Ａｌ2Ｏ3／ＳｉＯ2に基づく、前記アルミニウム化合物対前記水溶性シリケートのモル比が、約０．５〜２である、３に記載の方法。
［５］ 前記アルミニウム化合物が、みょうばん、アルミニウムクロライド、ポリアルミニウムクロライド、ポリアルミニウムスルフェート、ポリアルミニウムシリケートスルフェート及びポリアルミニウムホスフェートの少なくとも１種を含む、３に記載の方法。
［６］ 前記アルミニウム化合物が、みょうばんもしくはポリアルミニウムクロライドを含む、５に記載の方法。
［７］ 前記少なくとも１種の水溶性シリケートが、一価のカチオンのシリケート及び二価の金属のシリケート錯化合物の少なくとも１種を含む、５に記載の方法。
［８］ 前記一価のカチオンのシリケートが、ナトリウムシリケート、カリウムシリケート、リチウムシリケート及びアンモニウムシリケートの少なくとも１種を含む、７に記載の方法。
［９］ 前記一価のカチオンのシリケートが、ナトリウムシリケートを含む、８に記載の方法。
［１０］ 前記アルミニウム化合物及び一価のカチオンのシリケートが、前記セルローススラリーに最後の高剪断段階後及びヘッドボックス前に実質的に同時に添加される、８に記載の方法。
［１１］ 前記セルローススラリーに少なくとも１種の添加物を添加することを含み、前記少なくとも１種の添加物が、凝集剤、澱粉及び凝固剤の少なくとも１種を含む、１０に記載の方法。
［１２］ 前記水溶性の二価の金属のシリケート錯化合物が、下記化学式によるものである、７に記載の方法：（１‐ｙ）Ｍ2Ｏ・ｙＭ’Ｏ・ｘＳｉＯ2 式中Ｍは、一価のイオンであり；Ｍ’は、二価の金属イオンであり；ｘは、約２〜４であり；ｙは、約０．００５〜０．４であり；そしてｙ／ｘは、約０．００１〜０．２５である。
［１３］ Ｍが、ナトリウム、カリウム、リチウム及びアンモニアの１種を含む、１２に記載の方法。
［１４］ Ｍ’が、カルシウム、マグネシウム、亜鉛、銅（ＩＩ）、鉄（ＩＩ）、マンガン及びバリウムの１種を含む、１２に記載の方法。
［１５］ 前記水溶性の二価の金属のシリケート錯化合物が、約２〜２０の範囲のＳｉＯ2／Ｍ2Ｏモル比を有する、１２に記載の方法。
［１６］ 前記アルミニウム化合物及び水溶性の二価の金属のシリケート錯化合物が、前記セルローススラリーに最後の高剪断段階後及びヘッドボックス前に実質的に同時に添加される、７に記載の方法。
［１７］ 前記水溶性シリケートが、一価のカチオンのシリケート及び二価の金属のシリケート錯化合物の少なくとも１種を含む、３に記載の方法。
［１８］ 前記アルミニウム化合物が、みょうばん、アルミニウムクロライド、ポリアルミニウムクロライド、ポリアルミニウムスルフェート、ポリアルミニウムシリケートスルフェート及びポリアルミニウムホスフェートの少なくとも１種を含む、１７に記載の方法。
［１９］ 前記アルミニウム化合物が、みょうばんもしくはポリアルミニウムクロライドを含む、１８に記載の方法。
［２０］ 前記一価のカチオンのシリケートが、ナトリウムシリケート、カリウムシリケート、リチウムシリケート及びアンモニウムシリケートの少なくとも１種を含む、１８に記載の方法。
［２１］ 前記一価のカチオンのシリケートが、ナトリウムシリケートを含む、２０に記載の方法。
［２２］ 前記水溶性の二価の金属のシリケート錯化合物が、下記化学式によるものである、１８に記載の方法：（１‐ｙ）Ｍ2Ｏ・ｙＭ’Ｏ・ｘＳｉＯ2 式中Ｍは、一価のイオンであり；Ｍ’は、二価の金属イオンであり；ｘは、約２〜４であり；ｙは、約０．００５〜０．４であり；そしてｙ／ｘは、約０．００１〜０．２５である。
［２３］ Ｍが、ナトリウム、カリウム、リチウム及びアンモニアの１種を含む、２２に記載の方法。
［２４］ Ｍ’が、カルシウム、マグネシウム、亜鉛、銅、鉄（ＩＩ）、マンガン（ＩＩ）及びバリウムの１種を含む、２２に記載の方法。
［２５］ 前記水溶性シリケートが、一価のカチオンのシリケートである、１に記載の方法。
［２６］ Ａｌ2Ｏ3／ＳｉＯ2に基づく、前記アルミニウム化合物対前記水溶性シリケートのモル比が、約０．１〜１０である、２５に記載の方法。
［２７］ Ａｌ2Ｏ3／ＳｉＯ2に基づく、前記アルミニウム化合物対前記水溶性の金属シリケート錯化合物のモル比が、約０．５〜２である、２６に記載の方法。
［２８］ 前記一価のカチオンのシリケートが、ナトリウムシリケート、カリウムシリケート、リチウムシリケート及びアンモニウムシリケートの少なくとも１種を含み、前記アルミニウム化合物が、みょうばん、アルミニウムクロライド、ポリアルミニウムクロライド、ポリアルミニウムスルフェート、ポリアルミニウムシリケートスルフェート及びポリアルミニウムホスフェートの少なくとも１種を含む、２６に記載の方法。
［２９］ 前記一価のカチオンのシリケートが、ナトリウムシリケートを含み、前記アルミニウム化合物が、みょうばんを含む、２８に記載の方法。
［３０］ 前記水溶性シリケートが、少なくとも１種の二価の金属のシリケート錯化合物を含む、１に記載の方法。
［３１］ Ａｌ2Ｏ3／ＳｉＯ2に基づく、前記アルミニウム化合物対前記水溶性シリケートのモル比が、約０．１〜１０である、３０に記載の方法。
［３２］ Ａｌ2Ｏ3／ＳｉＯ2に基づく、前記アルミニウム化合物対前記水溶性の金属シリケート錯化合物のモル比が、約０．５〜２である、３１に記載の方法。
［３３］ 前記二価の金属のシリケート錯化合物が、マグネシウムシリケート、カルシウムシリケート、亜鉛シリケート、銅シリケート、鉄シリケート、マンガンシリケート及びバリウムシリケートの少なくとも１種を含み、前記アルミニウム化合物が、みょうばん、アルミニウムクロライド、ポリアルミニウムクロライド、ポリアルミニウムスルフェート、ポリアルミニウムシリケートスルフェート及びポリアルミニウムホスフェートの少なくとも１種を含む、３１に記載の方法。
［３４］ 前記アルミニウム化合物が、みょうばんを含み、前記二価の金属のシリケート錯化合物が、マグネシウムシリケートもしくはカルシウムシリケートを含む、３１に記載の方法。
［３５］ 少なくとも１種のアルミニウム化合物及び少なくとも１種の水溶性シリケートを含む組成物。
［３６］ Ａｌ2Ｏ3／ＳｉＯ2に基づく、前記アルミニウム化合物対前記水溶性シリケートのモル比が、約０．１〜１０である、３５に記載の組成物。
［３７］ Ａｌ2Ｏ3／ＳｉＯ2に基づく、前記アルミニウム化合物対前記水溶性の金属シリケート錯化合物のモル比が、約０．５〜２である、３６に記載の組成物。
［３８］ 前記水溶性シリケートが、一価のカチオンのシリケート及び二価の金属のシリケート錯化合物の少なくとも１種を含む、３７に記載の組成物。
［３９］ 前記アルミニウム化合物が、みょうばん、アルミニウムクロライド、ポリアルミニウムクロライド、ポリアルミニウムスルフェート、ポリアルミニウムシリケートスルフェート及びポリアルミニウムホスフェートの少なくとも１種を含み；
前記一価のカチオンのシリケートが、ナトリウムシリケート、カリウムシリケート、リチウムシリケート及びアンモニウムシリケートの少なくとも１種を含み；そして 前記二価の金属のシリケート錯化合物が、マグネシウムシリケート、カルシウムシリケート、亜鉛シリケート、銅シリケート、鉄シリケート、マンガンシリケート及びバリウムシリケートの少なくとも１種を含む、３８に記載の組成物。
［４０］ セルロース繊維、少なくとも１種のアルミニウム化合物及び少なくとも１種の水溶性の金属シリケート錯化合物を含み、セルローススラリーに、少なくとも１種のみょうばん及び少なくとも１種の水溶性シリケートを同時に添加することにより調製され、前記水溶性シリケートが、一価のカチオンのシリケート及び二価の金属のシリケートの少なくとも１種を含む、セルロース生成物。
［４１］ Ａｌ2Ｏ3／ＳｉＯ2に基づく、前記アルミニウム化合物対前記水溶性シリケートのモル比が、約０．１〜１０である、４０に記載のセルロース生成物。
［４２］ Ａｌ2Ｏ3／ＳｉＯ2に基づく、前記アルミニウム化合物対前記水溶性の金属シリケート錯化合物のモル比が、約０．５〜２である、４１に記載のセルロース生成物。
［４３］ 前記アルミニウム化合物が、みょうばん、アルミニウムクロライド、ポリアルミニウムクロライド、ポリアルミニウムスルフェート、ポリアルミニウムシリケートスルフェート及びポリアルミニウムホスフェートの少なくとも１種を含む、４１に記載のセルロース生成物。
［４４］ 前記水溶性の金属シリケート錯化合物が、マグネシウムシリケート、カルシウムシリケート、亜鉛シリケート、銅シリケート、鉄シリケート、マンガンシリケート及びバリウムシリケートの少なくとも１種を含む少なくとも１種の二価の金属のシリケートを含む、４３に記載のセルロース生成物。
［４５］ 前記水溶性の二価の金属のシリケートが、マグネシウムシリケート及びカルシウムシリケートの少なくとも１種を含む、４４に記載のセルロース生成物。
［４６］ セルローススラリーに、（１）少なくとも１種のアルミニウム化合物及び（２）少なくとも１種の水溶性シリケートを逐次的に添加することを含む、セルロース生成物を調製する方法。
［４７］ Ａｌ2Ｏ3／ＳｉＯ2に基づく、前記アルミニウム化合物対前記水溶性シリケートのモル比が、約０．１〜１０である、４６に記載の方法。
［４８］ 前記アルミニウム化合物が、みょうばんを含み、前記水溶性シリケートが、ナトリウムシリケート、マグネシウムシリケート及びカルシウムシリケートの少なくとも１種を含む、４７に記載の方法。
［４９］ セルロース繊維、少なくとも１種のアルミニウム化合物及び水溶性の金属シリケート錯化合物の少なくとも１種の残基を含む、セルロース生成物。
［５０］ Ａｌ2Ｏ3／ＳｉＯ2に基づく、前記アルミニウム化合物対前記水溶性シリケートのモル比が、約０．１〜１０である、４９に記載のセルロース生成物。